본 발명 의 일 양태 에서 , 상기 필름 은 KS M 3156 에 따른 100 % 모듈 러스 가 1 . 2 kgf / ㎟ 이하 이 고 , 상기 필름 을 100 ℃ 에서 168 시간 동안 노화 후 , 신장 잔 율 이 85 % 이상 이 고 , 가열 후 무게 감량 이 10 중량 % 이하 인 물 성 을 모두 만족 할 수 있 다 . 상기 물 성 을 모두 만족 하 는 범위 에서 생산 한 제품 의 내구 성 ( 장기 안정 성 ) 이 우수 하 여 시간 경과 에 따른 노후화 를 방지 할 수 있 고 , 높 은 온도 에서 가공 시 발생 되 는 원료 의 손실 을 최소 화 할 수 있 으므로 바람직 하 다 .